(57)【要約】  本発明は、製品の使用者において発生するアレルギー反応を防ぐために、カテーテル、包帯、または手術用制御手袋などの天然ゴム（ＮＲ）ラテックス材料で作られている製品の製造に使用されるラテックスの開始剤及びチオール−エン架橋結合特性の両方を示す単一成分を有する第２のタイプの光開始剤と共に光加硫を適用する方法に関する。【選択図】なし【特許請求の範囲】
【請求項１】
天然ゴム（ＮＲ）ラテックス材料で作られている製品の使用者において発生するアレルギー反応を防ぐために、前記製品の製造に使用される、光開始剤と共にラテックスに適用される光加硫方法であって、
Ａ．開始剤特性を有する２−メルカプトチオキサントン（ＴＸＳＨ）を蒸留水に溶解することと、
Ｂ．得られた前記２−メルカプトチオキサントンの混合物をラテックスに加えることと、
Ｃ．得られた前記混合物を均質になるまで混合することと、
Ｄ．ステップｃで得られた前記混合物をプレートにコーティングすることと、
Ｅ．前記プレートにコーティングされた前記混合物をＵＶ光に曝露し、前記混合物を硬化させることと、を含むことを特徴とする、方法。
【請求項２】
光開始剤として前記２−メルカプトチオキサントンを使用する、請求項１に記載の光加硫適用方法。
【請求項３】
光加硫プロセスでは、ＵＶ−ＶＩＳ照明を光源とする、請求項１に記載の光加硫適用方法。
【請求項４】
前記２−メルカプトチオキサントン：前記ラテックスの比が、０．００１：１〜１：１の値を有し得る、請求項１〜３のいずれか一項に記載の光加硫適用方法。
【請求項５】
ステップＢ）、Ｃ）、Ｄ）、Ｅ）が室温で実現される、請求項１〜４のいずれか一項に記載の光加硫適用方法。
【請求項６】
請求項１〜５のいずれか一項に記載の光加硫適用方法によって得られるラテックス製品。
【請求項７】
請求項１〜５のいずれか一項に記載の光加硫適用方法によって得られるラテックス製品の使用であって、診察用手袋、手術用手袋、粘着バンド、気管内チューブ、硬膜外カテーテル注入アダプター、コンドームなどの製品を調製する際の使用。
【発明の詳細な説明】
【技術分野】
【０００１】
本発明は、製品の使用者において発生するアレルギー反応を防ぐために、カテーテル、包帯、または手術用制御手袋などの天然ゴム（ＮＲ）ラテックス材料で作られている製品の製造に使用されるラテックスの開始剤及びチオール−エン架橋結合特性の両方を示す単一成分を有する第２のタイプの光開始剤と共に光加硫を適用する方法に関する。
【背景技術】
【０００２】
加硫は、ポリマー鎖の三次元の結合として定義され、交差結合により物質の加硫を補助することにより、温度または光の下でゴムを互いに形成する。交差結合特性は、加硫をもたらす物質の量、活性、及び反応時間に依存する。光加硫は、チオール−エン交差結合剤及び光開始剤系による、ＵＶ光下での天然ゴムの硬化反応である。
【０００３】
光加硫は、急速硬化及び反応速度の低下、室温または最小限の熱での製造など、加硫と比較した場合に、優れた特性を有する。さらに、この反応で使用される化学物質及び製品の毒性効果が低いことが重要である。
【０００４】
既知の最新技術では、カテーテル、包帯、または手術制御手袋は、天然ゴム（ＮＲ）ラテックス材料で作られている。浸漬ＮＲラテックス材料は、柔軟性、耐性、回復性などの重要な特性を有するが、１９７０年代に最初に使用者に発生したラテックスアレルギーの増大により、この特性の重要性が低下している。
【０００５】
ＮＲラテックス製品のアレルギーは、Ｉ型ラテックス過敏症、天然ゴムタンパク質に起因する。ＩＶ型ラテックス過敏症は、ゴム添加剤物質が原因で発生する。接触により発生するアレルギーは、鼻腔の流れ、及び目の焼け、接触への曝露２４〜９６時間後の赤みとして観察される。
【０００６】
ゴムをタイヤ形態に変換させるには、１３５〜１６０℃で硫黄により加硫する必要がある。反応を加速または減速する物質、ならびに耐性及び硬度を増加させる物質、可塑剤、軟化剤、老化防止剤、安価な物質は、ほとんどが、ゴムへの添加物質として加えることができる。１９２０年代以降、硫黄加硫プロセスにおいて、反応温度を低下させ、かつ反応時間を短縮させるための促進剤として、ジチオカルバメート及びチオ尿素が使用されている。
【０００７】
現在の技術では、特に医療用手袋及び外科用手袋内に残留物として存在する促進剤が健康問題を引き起こし得るという懸念から、過酸化物による硬化または高エネルギー放射線（ＩＲ波、Γ線）のような方法による代替的交差結合プロセスの開発が試行されている。
【０００８】
近年、実験室規模のＵＶで硬化するラテックス配合物が開発され、物理的特性の脆弱性、投資コスト及び製造コストが高いこと、ならびにアクリルモノマーの使用などの問題が発生している。別の方法であるチオールーエン−反応により、ＮＲラテックスのＵＶ予備加硫では、触媒を使用することなく生体適合性の外科用手袋を製造するための新しいアプローチが形成される。
【０００９】
光加硫の結果として形成される配合物には、ラテックス、開始剤、チオール−エン交差結合剤及び溶媒を含む。光加硫プロセスでは、開始剤及びチオールーエン交差結合剤の使用が重要であり、開始剤がＵＶ光と相互作用して硬化が実現する。光加硫を実現するために、２−ＳＨ及び３−ＳＨを含む化合物がチオールーエン交差結合剤として使用される。これらの交差結合剤のほとんどは、強い臭気を有する。また、硬化を実現した結果、黄変が発生する。溶媒として有機溶媒を使用することにより、グリーンケミストリーの面で別の欠点となる。
【００１０】
その結果、上記の欠点及び欠陥のために、関連する技術分野における改善が必要とされる。
【発明の概要】
【発明が解決しようとする課題】
【００１１】
本発明は、上記の欠点を排除し、かつ関連する技術分野に新しい利点をもたらすための、異なる開始剤と共にラテックスの光加硫に関する。
【００１２】
本発明の目的は、天然ゴム（ＮＲ）ラテックス材料で作られた製品の使用者において生じるアレルギー反応を防止するために、製品の製造において使用されるラテックスに異なる開始剤と共に光加硫を適用することである。
【００１３】
本発明の目的は、光重合法により、単一成分の光開始剤を交差結合剤として使用することにより、光加硫プロセスを実現することである。
【００１４】
本発明の目的は、光加硫プロセスにおいて追加の交差結合剤及び添加物質を使用しないことにより、アレルギー問題を引き起こすことのないラテックス材料から製品を得ることにある。
【００１５】
本発明の目的は、溶媒として水を使用し、無臭の溶液及び無臭の合成物質を使用することにより、環境に優しいラテックスを得る方法を提供することである。
【課題を解決するための手段】
【００１６】
上記の目的を実現するために、本発明は、単一成分を有し、かつ開始剤及びチオール−エン架橋特性の両方を有する第２のタイプの光開始剤と共に光加硫を適用する方法に関する。
【００１７】
以下に示す詳細な説明により、本発明の構造的及び特徴的な特性ならびにすべての利点がより明確な方法で理解されるため、この詳細な説明を考慮して評価を行うものとする。
【発明を実施するための形態】
【００１８】
この詳細な説明では、天然ゴム（ＮＲ）ラテックス材料で作られた製品の使用者において発生するアレルギー反応を防ぐために、この製品の製造に使用されるラテックスに光加硫を、異なる開始剤と共に適用する方法は、いかなる制限的な効果も形成することなく、主題をより理解しやすくするためにのみ実施例を参照して説明する。
【００１９】
本発明は、単一成分を有する第２のタイプの光開始剤と共に光加硫を適用する方法に関し、これは開始剤及びチオール−エン交差結合剤特性の両方を有する。
【００２０】
したがって、主題の方法は、以下のステップを含む：
Ａ．２−メルカプトチオキサントンを蒸留水で溶解することと、
Ｂ．得られた２−メルカプトチオキサントン混合物をラテックスに加えることと、
Ｃ．得られた混合物を均質になるまで混合することと、
Ｄ．ステップＣ）で得られた混合物をプレートにコーティングすることと、
Ｅ．プレートにコーティングされた混合物をＵＶ光に曝露し、混合物を硬化させること。
【００２１】
主題の方法では、２−メルカプトチオキサントン：ラテックスの比は、０．００１：１〜１：１の値を有し得る。
【００２２】
主題の方法では、ステップＢ、Ｃ、Ｄ、及びＥは、室温で実現される。
【００２３】
別の観点から、本発明は、本発明に準拠し、上記のステップが提供される方法によって得られるラテックス製品に関する。ラテックス製品は、ラテックス製品がアレルギーを引き起こす化合物を含まず、したがってこのラテックス製品が抗アレルギー効果を有するという点で、既知の最新技術において存在するラテックス製品とは異なる。
【００２４】
本発明の別の項目は、主題の方法によって得られ、アレルギー性光開始剤を含まないラテックスが、診察用手袋、手術用手袋、粘着バンド、気管内チューブ、硬膜外カテーテル注入アダプター、コンドームなどの製品の調製に使用されることである。
【００２５】
本明細書の範囲内で、「含む（ＣＯＭＰＲＩＳＥ）」という文言は、「網羅する（ＣＯＶＥＲ）」ことを意味することを目的とする。
【００２６】
技術的に適切な場所では、本発明の用途を組み合わせることができる。
【００２７】
ここでは、特定の特性／要素を含む方法で用途が記載される。本明細書はさらに、特性／要素を含む、または特性／要素からなる他の用途を網羅する。
【００２８】
特許及び用途などの技術的な参照は、参照によって本明細書に含まれる。
【００２９】
ここでは、具体的かつ明らかに記載されている用途は、単独で、または１つ以上の他の用途と共に免責事項の基礎を形成し得る。
【００３０】
ここで、本発明は、例示の目的のみのためであり、以下に述べる実施例を参照して説明され、いかなる方法であっても本発明の範囲を限定するものとして解釈されるべきではない。
【実施例１】
【００３１】
ラテックスへの光加硫の適用方法：
−２−メルカプトチオキサントン（ＴＸＳＨ）に蒸留水１ＭＬを加え、グラムを変えながら開始剤を秤量し、室温のビーカーに溶解させる。
−水に溶解した２−メルカプトチオキサントン（ＴＸＳＨ）を５グラムのラテックスに加える。
−得られた混合物を、マグネチックスターラーを用いて室温で２時間混合する。
−得られた配合物をガラス板にコーティングする。
−その後、ガラス板にコーティングされた配合物は、ＵＶ硬化装置によってＵＶ光に曝露され、硬化プロセスが実現される。
【００３２】
主題の方法により、加硫プロセスが実現される。
【実施例２】
【００３３】
主題の方法によって得られた製品の特性の決定：
−配合物が合成された後、ＦＴＩＲスペクトルを利用して、主題の方法の反応能を決定する。決められた期間、配合物を光に曝露させた結果、ＦＴＩＲスペクトルが得られ、１６４０ＣＭ−１のピークで観察された減少が記録され、変換率の計算が行われる。
−フィルムの機械的特性は、張力−伸張装置によって室温で決定する。厚さが公知であるフィルムは、ダンベル型装置で切断される。
−張力（Ｆ）及び伸長量（Ｌ）は、デバイスを介して記録される。力の値及び張力は、式１及び式２に従って計算される。その後、力の値及び張力が計算された後、ＮＲラテックスフィルムの張力−伸長のグラフが描画される。
【国際調査報告】
2021509691.tif 000002
2021509691.tif 000003